 상기 표에서, 이전의 특징적 스펙트럼 라인에 대한 "a"로 표시된 특징적 스펙트럼 라인의 강도비는 0.5 이하이고; 이후의 특징적 스펙트럼 라인에 대한 "b"로 표시된 특징적 스펙트럼 라인의 강도비는 1.0 이하이고; 이후의 특징적 스펙트럼 라인에 대한 "c"로 표시된 특징적 스펙트럼 라인의 강도비는 1.0 이하이다.전술한 방법에 따라 제조된 NU-85 분자체는, 일반적으로 0.20㎤/g 미만 범위의 작은 기공 체적 및 400㎡/g 미만 범위의 작은 비표면적을 가진다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: NU-85 분자체는 2차원 미소기공(micropore) 구조를 가진 고-실리콘 제올라이트 분자체이다.  NU-85 분자체는 EU-1 분자체와 NU-87 분자체의 호생물(intergrowth)이며, EU-1 분자체와 NU-87 분자체의 구조적 밴드(band)는 뒤얽혀 있고 긴밀하게 결합되어 있다.  그러한 구조에 있어서, NU-85 분자체는 2개의 모 분자체(parent molecular sieve)의 기공 채널 특성과 촉매 성질을 가질 수 있고, 이것은 또한 탄화수소 화합물의 이성체화 및 알킬화 반응에서 촉매로서 널리 사용될 수 있게 한다.특허 문헌 US 5385718 및 US 6784334에는 몇 가지 NU-85 분자체 및 그의 제조 방법이 최초로 개시되어 있고, 여기서 사용된 템플레이트(template)는 헥사메토늄 브로마이드(HexBr2)이고, 그의 합성은 열수 결정화(hydrothermal crystallization)에 의해 수행된다.  구체적인 합성 방법은 다음과 같다: 알루미늄 소스, 염기 및 무기 염을 일부의 물에 용해시켜 용액 A를 형성하는 단계, 일부의 물에 템플레이트를 용해시켜 용액 B를 형성하는 단계, 실리콘 소스를 물에 용해시켜 용액 C를 형성하는 단계, 균일하게 교반하면서 먼저 용액 B를 용액 A에 첨가한 다음, 균일하게 교반하면서 용액 C를 용액 A에 첨가하는 단계.  여기서 첨가된 물질은 SiO2/Al2O3=25∼40, Na2O/SiO2=0.025∼0.5, R/SiO2=0.02∼1, H2O/SiO2=5∼250 및 NaL/SiO2=0∼1의 몰 비를 가지며, 여기서 R은 템플레이트 헥사메토늄 브로마이드이고; NaL은 나트륨염이다.  결정화 온도는 120∼180℃이고, 결정화 시간은 10일을 초과한다.  결정화 시간을 단축시키기 위해서 결정 시드(seed)가 첨가될 수 있는데, 여기서 첨가되는 결정 시드는 NU-85 분자체, NU-87 분자체, 및 EU-1 분자체일 수 있다.  상이한 조건에서 합성되는 NU-85 분자체는 NU-87 분자체에 대한 NU-85 분자체의 비가 상이하다.  온도는 NU-85 분자체의 합성에 대해 지대한 영향을 가진다.  결정화 온도가 200℃일 때, 합성된 생성물은 EU-1 분자체이고; 결정화 온도가 180℃일 때, 바람직하게는 EU-1 분자체가 생성되지만, 그 생성물은 NU-85 분자체의 특성을 나타냈으며; 결정화 온도가 160℃일 때, 합성된 생성물은 NU-85 분자체이다.  결정화 온도가 저하됨에 따라, 생성물은 순수한 EU-1 분자체로부터, EU-1 분자체와 NU-87 분자체에 의해 호생된 NU-85 분자체로 바뀔 것이다.  그러나, 온도가 낮을수록, 결정화 시간은 길어진다.  일반적으로, NU-85 분자체는 18일보다 긴 결정화 시간을 가진다.NU-85 분자체는 일반적으로 하기 표에 나타낸 XRD 특징적인 스펙트럼 밴드(characteristic spectral band)를 가진다.NU-85 분자체의 XRD 특징적인 스펙트럼 밴드그러한 상대적 강도 크기에 기초하여, 가장 강한 상대적 강도 값을 100으로 정의하고; 약한 값을 20 미만의 값으로 나타내고; 중간 값을 20∼40의 값으로 나타내고; 매우 강한 값을 60 초과의 값으로 나타낸다.